(57)【要約】【課題】底質汚泥や下水処理場等で発生する生汚泥や消化汚泥、或いは焼酎粕汚泥などの汚泥類を安価、安全且つ簡便な方法で処理技術を提供する。【解決手段】処理が問題になっている来待石や安山岩、安山岩質凝灰岩、花崗岩の粉体或いは廃瓦粉砕品とサポニン含有剤、更にはこれらに汚泥類を加えて、ミキシング装置で攪拌混合して含水率を低下させるとともに造粒し、次いでセメント粉を投入してコーティングして乾燥することにより、造粒品を得る。得られた造粒品は、湖底や池底などに投入・埋め戻して湖底や池底などのヘドロ層を置換或いは被覆するために用いたり、排水処理剤や土壌改良材や埋め立て材として使用できる。【選択図】        図１
2010137219.tif 000002
【特許請求の範囲】
【請求項１】
来待石や安山岩、安山岩質凝灰岩花崗岩の粉体或いはこれらの混合粉体に水とサポニン含有剤を加えてミキシング装置で攪拌混合して造粒し、次いでセメントを表面にまぶして成形したことを特徴とするサポニン含有造粒品。
【請求項２】
底質汚泥や下水処理場等で発生する生汚泥、消化汚泥、焼酎粕汚泥などの汚泥類と、来待石や安山岩、安山岩質凝灰岩、花崗岩の粉体或いはこれらの混合粉体を加え、更にサポニン含有剤を加えてミキシング装置で攪拌混合して汚泥類の含水率を低下させるとともに造粒し、次いでセメントを表面にまぶして成形したことを特徴とするサポニン含有造粒品。
【請求項３】
成形したものを自然乾燥或いはロータリーキルン等で低温乾燥したものである、請求項１又は請求項２記載のサポニン含有造粒品。
【請求項４】
来待石や安山岩、安山岩質凝灰岩、花崗岩の粉体或いはこれらの混合粉体に水を加えてミキシング装置で攪拌混合造粒し、次いで乾燥し焼成した焼成品にサポニン含有剤を含浸させたことを特徴とするサポニン含有焼成造粒品。
【請求項５】
下水処理場等で発生する生汚泥や消化汚泥、或いは底質汚泥、焼酎粕汚泥などの汚泥類を、来待石や安山岩、安山岩質凝灰岩、花崗岩の粉体或いはこれらの混合粉体とともに、ミキシング装置で攪拌混合して含水率を低下させるとともに造粒し、次いで乾燥し焼成した焼成品にサポニン含有剤を含浸させたことを特徴とするサポニン含有焼成造粒品。
【請求項６】
来待石や安山岩、安山岩質凝灰岩或いは花崗岩の粉体とともに、廃瓦粉砕品を用いるものである、請求項１、請求項２、請求項３、請求項４又は請求項５記載のサポニン含有造粒品或いはサポニン含有焼成造粒品。
【請求項７】
ゼオライトや溶融スラグ、貝殻粉砕品あるいは消石灰（水酸化カルシウム）などのカルシウム含有材を、汚泥類と石粉の総重量に対して１〜１０％混合して造粒するものである、請求項１、請求項２、請求項３、請求項４、請求項５又は請求項６記載のサポニン含有造粒品又はサポニン含有焼成造粒品。
【請求項８】
請求項１ないし請求項７で得られたサポニン含有造粒品或いはサポニン含有焼成造粒品を、排水処理剤や水処理剤、土壌改良材、植栽土壌として使用するものであるサポニン含有造粒品又はサポニン含有焼成造粒品の使用方法。
【請求項９】
請求項１ないし請求項７で得られたサポニン含有造粒品或いはサポニン含有焼成造粒品を、湖底や池底などに投入・埋め戻して湖底や池底などのヘドロ層と置換し或いはヘドロを被覆することを特徴とする湖底等のヘドロ層の置換或いは被覆方法。
【請求項１０】
底質汚泥は、船型の水上プラント上に吸い上げてそのまま或いは脱水し、次いで船上で来待石や安山岩、安山岩質凝灰岩、花崗岩の粉体或いは廃瓦粉砕品、更にはサポニン含有剤を加えてミキシング装置で攪拌混合して汚泥類の含水率を低下させるとともに攪拌造粒し、次いでセメントを表面にまぶして成形するとともに、得られた成形物を湖底などに投入埋め戻して湖底などのヘドロ層と置換し或いはヘドロ層を被覆することを特徴とする請求項９記載の湖底等のヘドロ層の置換或いは被覆方法。
【請求項１１】
成形したものを、ロータリーキルン等で低温乾燥したのち、湖底などに投入埋め戻すものである、請求項１２記載の湖底等のヘドロ層の置換或いは被覆方法。
【請求項１２】
含水率９０〜９８％の汚泥類や含水率５０〜８５％の脱水汚泥類と、含水率２〜５％の来待石或いは安山岩や安山岩質凝灰岩、花崗岩の粉体や廃瓦粉砕品、及びサポニン含有剤を、水分が３０〜４０％になるように重量比で１対1.５〜３の割合でミキシング装置や攪拌造粒機に投入して攪拌混合して造粒するか、或いは来待石粉などに水とサポニン含有剤を混合して同様にミキシング装置や攪拌造粒機に投入して攪拌混合して造粒したのち、汚泥と来待石粉等の合計重量或いは来待石粉等の合計重量に対して５〜３０％のセメントを投入してセメントコーティングして成形することを特徴とするサポニン含有造粒品の製造方法。
【請求項１３】
成形したのち、自然乾燥或いはロータリーキルン等で低温乾燥するものである、請求項１２記載のサポニン含有造粒品の製造方法。
【請求項１４】
サポニン含有剤は、サポニンを４％含む原液をそのまま乃至は１００倍までの各種濃度に希釈したものを用いるものである、請求項１２記載のサポニン含有造粒品の製造方法。
【請求項１５】
セメントコーティングした後、サポニンを４％含む原液をそのまま乃至は１００倍までの各種濃度に希釈したものを含浸させるものである、請求項１２記載のサポニン含有造粒品の製造方法。
【請求項１６】
含水率９０〜９８％の汚泥類や含水率５０〜８５％の脱水汚泥類と、含水率２〜５％の来待石或いは安山岩や安山岩質凝灰岩、花崗岩の粉体を、重量比で１対1.５〜３の割合でミキシング装置に投入して攪拌混合するか、或いは来待石粉等に水を加えて同様にミキシング装置に投入して攪拌混合して造粒し、乾燥後５００℃〜１１８０℃の温度で焼成し、次いでサポニン含有剤を含浸させることを特徴とするサポニン含有焼成造粒品の製造方法。
【請求項１７】
サポニン含有剤は、サポニンを４％含む原液をそのまま乃至は１００倍までの各種濃度に希釈したものを焼成品に対して重量比で１０〜３０％含浸させたものである、請求項１６記載のサポニン含有焼成造粒品の製造方法。
【発明の詳細な説明】
【技術分野】
【０００１】
本発明は、サポニンの保持と除放性に優れた造粒品及びその製造方法に関する。また、本発明は、沼湖やダム湖から浚渫される底質汚泥や、下水処理場や屎尿処理場、農村集落排水処理施設等で大量に発生する生汚泥或いは更には焼酎粕汚泥などの汚泥類、或いはこれらの脱水汚泥や消化汚泥を、安全、簡便且つ低コストで処理することが可能な新規な処理方法及び該方法により得られるサポニン含有造粒品及びサポニン含有焼成造粒品に関する。
【背景技術】
【０００２】
現在、宍道湖や中海ではヘドロが湖底に溜まり、湖底付近では貧酸素状態になっている。これは、近隣河川等からの汚濁物質の流入とともに、宍道湖が深いところで6.４ｍ平均4.５ｍ、中海でも深いところで１7.１ｍ平均8.４ｍ程度と浅く冬季の冷え込みによる湖底水の循環もなく、また流れも穏やかなため湖底特に宍道湖中央部の汚泥が２０〜４０ｃｍも溜まって流出せず、そのまま留まることが多いことによる。特に、中海干拓で堤防が築かれたため水の流れがより緩慢になった（干拓自体は廃止）。また、中海では、昭和４０年代以前に夜見が浜の西側を浚渫して海岸線を埋め立てる工事が行われたが、水の流れが緩慢なため浚渫した窪地（深さ３〜５ｍ位）が埋まらずにそのまま残り、その窪地にヘドロが２０〜３０ｃｍ以上も溜まって貧酸素化をもたらしている。
【０００３】
この問題は宍道湖や中海に限らず、他の沼湖やダム湖の場合も同様である。これらの底質汚泥は、浄化材を投入して汚泥を減らす技術（特許文献１）や浚渫した汚泥に固定化剤を添加して増粘させ湖底に戻す技術（特許文献２）などがあるがコストがかかり、殆どがそのまま放置されている。或いは、一部底質汚泥を汲み上げることがあるが、汲み上げた底質汚泥の大部分は現場に積み上げて風乾し、埋め立て処分などが行われている。しかし、含まれている有機物が腐敗して悪臭を放つし乾燥微粉が風でとばされるなどの問題がある。但し、底質汚泥の場合は微粒な土粒子が殆どであるので、含まれる有機物は少ないし、脱水も下水汚泥などよりははやいものである。
【０００４】
一方、下水や屎尿等の殆どは生物活性汚泥法により処理されており、その結果大量の生汚泥が発生する。これには、多くの有機物が含まれている。そして、古くは、生汚泥を単に堆積させて埋め立てたり乾燥床で脱水したり農地に施して土壌の肥沃化・改良化などに役立てられていた。小規模な施設では現在でも有効な方法であるが、大量な生汚泥はこのような小手先の技術では対応できない。特に、生汚泥には病原菌が多くその取り扱いには厳重な注意が必要となる。
【０００５】
そこで、生汚泥の濃縮、薬品処理、機械的脱水、乾燥、焼却などが行われるが、衛生、作業、経済上の諸要求に最も適しているのは、嫌気的消化処理である。消化処理は、上記各処理と組み合わせて用いられることも多く、汚泥の悪臭や病原菌を減少させ肥料的価値を向上させるしコンポストの材料も提供するなど優れ物である。
【０００６】
しかし、汚泥の嫌気的消化処理の欠点は、設備が非常に大がかりになり、下水処理場などの建設費の３０〜４０％も占めるほど高価なものであることである。また、嫌気的消化は２カ月程度の時間がかかり、その分だけ槽の容量も大きくなる。
【０００７】
また、生産が増大の一途をたどっている焼酎粕汚泥、中でも芋焼酎の場合粕が非常に細かくて高価な特殊濃縮装置以外では濃縮しずらいものである。かっては、焼酎粕処理は海洋投棄が一般的であったが現在では禁止され、各メーカーはコストをかけて濃縮したり（特許文献３）デキストリンに吸着させたり（特許文献４）するなどしているが、大量で安価に焼酎粕を処理する方法が希求されている。
【０００８】
そこで、本発明者は、これら処理に困っている底質汚泥や下水処理場等で発生する生汚泥等の汚泥類を、来待石や安山岩などの粉末と混ぜて含水率を低下させるとともに造粒し、次いでセメントを表面にまぶして乾燥する技術を開発した。そして、この造粒乾燥品は、湖などのヘドロ層と置換或いは被覆などに用いられるものである（特願２００９−２２３１２６６）。
【０００９】
ところが、本発明者がある時、この造粒品にサポニン含有剤を添加してセメントコーティングしたものをヘドロの中に入れて見たところ、ヘドロの量が減少していることに気がついた（３週間程度後）。また、このサポニン含有剤を含む造粒乾燥品を、水に油を垂らした容器に入れておいたところ、油の乳化現象が見られた。
【００１０】
本発明は、この知見に基づいてなされたものである。
【００１１】
まず、サポニン含有剤は、上記生物活性汚泥法による廃水の処理に以前から用いられている。これは、サポニン含有剤が微生物の生理活性を高めたり酸素移動効率の増大作用を呈することが判明し、また界面活性作用を有していることの結果である。そして、サポニン含有剤を排水に添加することにより、活性汚泥処理装置の処理能力の増大や処理水質の安定化、余剰汚泥の減少、ノルマルヘキサン抽出物の分解によるスカムの減少等、様々な優れた効果を奏するからである（特許文献５）。また、汚泥の嫌気的消化についても、サポニン含有剤を添加することにより、嫌気性細菌や微生物の活性を向上させて消化効率を向上させることに成功している（特許文献６）。
【００１２】
上記サポニン含有剤の投与は、いずれも液状のサポニン含有剤をポンプ等で処理槽中に定量的に投入することにより行われている。これは、サポニンが効果を生じるためには或る程度以上の濃度が必要であり、且つ常時或いは間欠的に流入する排水に対応するためである。この濃度は、排水中に含まれる汚濁物質の量や質にもよるが、キラヤサポニン（トリテルペノイド系サポニンとして1.９％、天然サポニンとして約４％）を含むシャボンの木の抽出液の場合、0.１〜１０ppm 、より好ましくは0.５〜４ppm （ノルマルヘキサン抽出物が多い場合は４〜１０ppm ）程度が必要である。汚泥の嫌気的消化の場合は、汚泥中のＢＯＤ成分の濃度により１０ppm 〜２０ppm 程度用いる。尚、濃縮によりサポニン濃度を上げたもの（トリテルペノイド系サポニンとして約４％、天然サポニンとして約８％）の場合には、投入量が約半分ですむ。尚、トリテルペノイド系サポニンとして1.９％を含む商品としては、田代興業株式会社製のイコニン（ＴＭ）が、またトリテルペノイド系サポニンを約４％含む商品として同じくイコニンＧ（ＴＭ）が提供されている。
【００１３】
しかし、屎尿処理場や工場排水等大型の処理施設では管理者も常駐しており定量投入設備も完備しているが、小規模な施設、例えば浄化槽や合併槽或いはグリストラップなどでは、人手もないし知識もなく、液状物の定量投入を行う環境にはない。従って、従来このような小規模な排水処理施設、例えばグリストラップ等では、サポニン含有剤は全く使用されていなかった。この問題を解消するために、サポニンにロウ状物質と界面活性剤を加えて錠剤にしたり（特許文献７）、サポニンをセメントと混合して錠剤にして（特許文献８）、これをグリストラップ等に投入することが提案されている。しかし、いずれもサポニンの溶出がうまくいかず、商品化はなされていない。
【００１４】
一方、サポニンを含浸・吸着させた木炭を被処理水と接触させて浄化する技術が特許文献９に開示されている。
【先行技術文献】
【特許文献】
【００１５】
【特許文献１】特開２００６−０２１１５７号公報（底質汚泥浄化材）
【特許文献２】特開平０９−０８５２９６号公報（底質汚泥固定化剤）
【特許文献３】特開２００６−２０４１０７号公報（焼酎濃縮）
【特許文献４】特開２００５−２１３１５７号公報（焼酎デキストリン）
【特許文献５】特開昭６２−０４２７９５（サポニン）
【特許文献６】特開平１１−１９２５００（汚泥消化サポニン）
【特許文献７】特開平０７−１１６６４４（ロウ錠剤）
【特許文献８】特開平０８−２０６６７２（セメント錠剤）
【特許文献９】特開平０７−２７５８５２号公報（炭）
【発明の概要】
【発明が解決しようとする課題】
【００１６】
本発明は、従来錠剤化が難しかったサポニン含有剤の造粒品を可能にするものである。また、本発明は、様々な問題がある汚泥類を、安価、安全且つ簡便な方法で処理するとともに、サポニンの錠剤化を可能とするものである。
【課題を解決するための手段】
【００１７】
即ち、本発明は、来待石や安山岩、安山岩質凝灰岩花崗岩の粉体或いはこれらの混合粉体に水とサポニン含有剤を加えてミキシング装置で攪拌混合して造粒したり、或いは底質汚泥や下水処理場等で発生する生汚泥や消化汚泥、或いは焼酎粕汚泥などの汚泥類を、来待石や安山岩、安山岩質凝灰岩、花崗岩の粉体或いは廃瓦粉砕品、それにサポニン含有剤を加えて、ミキシング装置で攪拌混合して含水率を低下させるとともに造粒し、次いでセメントを表面にまぶして成形して造粒品に仕上げるものである。成形品は、自然乾燥（天日乾燥）やロータリーキルン等で低温乾燥すると強度が増す。
【００１８】
或いは、来待石や安山岩、安山岩質凝灰岩、花崗岩の粉体或いはこれらの混合粉体に水を加えてミキシング装置で攪拌混合造粒して乾燥し焼成したり、底質汚泥や下水処理場等で発生する生汚泥や消化汚泥或いは焼酎粕汚泥などの汚泥類を、来待石や安山岩、安山岩質凝灰岩、花崗岩の粉体或いはこれらの混合粉体とともにミキシング装置で攪拌混合して含水率を低下させるとともに造粒し、次いで乾燥し焼成したりして得られる焼成品に、サポニン含有剤を含浸させて得られるものである。
【００１９】
このようにして得られたサポニン含有造粒品或いはサポニン含有焼成造粒品は、排水処理剤や農業用培地（土壌改良材）、河川や沼湖における葦の培地や植栽土壌として使用される。また、これらのサポニン含有造粒品或いはサポニン含有焼成造粒品は、湖底や池底などに投入・埋め戻して湖底や池底などのヘドロ層と置換し或いはヘドロを被覆するための環境保全資材とするなど様々な分野で使用できる。また、グリストラップや小規模な廃水処理施設へのサポニン供給のための錠剤としても使用できる。
【００２０】
宍道湖湖底の覆砂や置換砂としては、従来斐伊川の砂が用いられており、覆砂により暫くはシジミも繁殖するが、砂の比重が湖底泥の比重よりも大きいため経時的に砂が泥中に沈降して役目を果たさなくなる問題点があった。これは、シジミ採取時にじょれんでかきあげるので砂が底質汚泥の下に潜ってしまうことによる。これに対し、本発明のサポニン含有造粒品やはサポニン含有焼成造粒品は比重が１に近いため覆砂に用いても沈降の問題が少ないなど優れたものである。
【００２１】
本発明で使用される来待石などの鉱物粉体は、それ自体が廃棄物、余剰物質である。そして、来待石粉体などの吸水性を利用して汚泥類の含水率を低下させ、同時にミキシング装置（攪拌型造粒機など）で造粒する。次いで、ミキシング装置にセメント粉を投入してミキシングを続け、造粒物の表面にセメントの薄い膜（皮膜）を形成させる。この薄いセメントの膜により、造粒物の機械的強度が増すと共に、水中に投入したりして水分を含んだ状態になっても、外力を加えてもすり減りはするが壊れなくなる。尚機械的強度はセメント被覆後時間をおくほど大きくなるが、天日で１日程度乾燥すれば、ほぼ十分な機械強度と耐水性を獲得する。或いは、ロータリーキルン等で１００℃〜２００℃程度の低温乾燥すれば、３０分〜１時間程度で実用上十分な機械強度と耐水性が得られる。本発明の造粒品は、攪拌型造粒機などのミキシング装置を使用するため、簡単に得られるが大きさは直径２〜３０ｍｍ程度とバラつくものである。
【００２２】
即ち、セメントコ−ティグして乾燥することにより、焼成品と同程度の強度が得られる。焼成品（来待石粉末１８重量部にベントナイト粉末２重量部を水で混合成形して１０００℃程度で焼成したもの）の強度は２〜５ｍｍ位のもので１０〜１５Ｋｇ程度である。但し、コーティング直後は指で摘むと圧崩する。セメントコ−ティグの厚み（皮膜厚み）は、0.１〜３ｍｍ、より好ましくは0.５〜２ｍｍ程度である。尚、セメントが付着するのは、造粒物の水分が３０％〜４０％程度の場合である。３０％未満だと付着が十分に行われず４０％を越えると造粒物同志をセメントがくっつけて団子になるので、底質汚泥等と来待石粉末等の造粒物の含水率を調整する必要がある。
【００２３】
生汚泥や引き上げてすぐの底質汚泥などの水分は９０〜９８％（重量％）程度であるが、消化汚泥や引き上げて時間がたった底質汚泥などの脱水汚泥の含水率は５０〜８５％程度である。一方、来待石や安山岩などの石粉の含水率は２〜３％、多くても５％以下である。未乾燥のマサ土では含水率が８％程度になることもある。そこで、この両者を重量比で１対1.５〜３の割合で混合して含水率３０〜４０％とする。底質汚泥の含水率が１００％としても、３倍の来待石等の粉末を用いれば、造粒物の含水率は３３％程度となる。
【００２４】
本発明において最も好ましい鉱物粉体は、来待石粉体である。これは、特にその大きな吸水性と成形性（粘着性）にある。来待石（来待錆石）は、島根県に存在する宍道湖の南岸に広く分布する新第三紀中新世出雲層群下位層来待層を構成する凝灰質砂岩のことを言い、良質のものは、塊状凝灰質粗粒砂岩のうち特に淘汰の良い岩相の所に集中し、八束郡玉湯町から宍道町にかけての東西約１０ｋｍ、幅１〜２ｋｍの範囲に存在する。この来待石は、石質が柔らかく採掘、加工が容易で、出雲石灯ろうは伝統工芸品に指定されている。
【００２５】
この来待錆石は、多種多様な岩石片や結晶片、それらの粒間を埋める基質（マトリックス）から構成されている。岩石片のサイズは径0.５ｍｍ〜1.０ｍｍが多く、最大でも1.５ｍｍ程度である。岩石片や結晶片の占める割合が８０％と多い。岩石片としては、安山岩、石英安山岩、流紋岩、花崩岩、多種類の凝灰岩などが確認されている。結晶片としては、斜長石、輝石、角閃石、黒雲母、不透明鉱物、火山ガラス、変質鉱物が確認されている。また、基質（マトリックス）としては、変質によってできた沸石、緑泥石、炭酸塩鉱物が確認されている。
【００２６】
これらの鉱物の中には粘土鉱物と言われるものが多く含まれており、このことが、来待錆石の粉砕物が成形できる理由である。また、沸石（ゼオライト）を含んでいることから、アンモニアの吸着や湿気の吸排出に優れている。来待錆石以外に、来待白石といわれるものがある。これは、年代的に古くて流紋岩系でモンモリロナイトに変質した部分が多く、本発明では使用できないものである。尚、表１に分析値を示す（島根県発行「島根の地質」）ように、来待錆石には鉄が多く（Ｆｅ2 Ｏ3 として6.１３％）含まれている。そのため、本発明の焼成品の場合は赤、茶〜黒系統色に呈色する。焼成しない場合は、内部の色は鼠色であり、またセメントコーディングするのでセメント色をしている。尚、来待石（錆石）は、表１からも明らかなように、７％程度の焼熱減量（Ｉｇ．ｌｏｓｓ）を含んでいる。これは、古代の植物残滓である。また、底質汚泥や活性汚泥中にも有機物が含まれており、これらが時間の経過とともにバクテリアに分解されて空隙となり、その分造粒品の比重が軽くなる。
【表１】
2010137219.tif 000003
【００２７】
来待石は、このように吸水材として優れた性質を有しているが、生産地が限られるため絶対量が少ない。また、その破砕屑も多くてこの粉砕に手間とコストがかかる。そこで、本発明者らは、安山岩や安山岩質凝灰岩に着目した。安山岩や安山岩質凝灰岩は、砕石として大量に使用されているが、それに伴って全国的に大量の砕石粉が発生する。この砕石粉も産業廃棄物であり、業界ではその処理が大きな問題となっている。砕石には、乾式と湿式があり、乾式の場合は非常に細かな粉体が得られる。そして、本発明ではそのまま汚泥類の吸水材として使用される。（湿式の場合は、乾燥して用いる。）
【００２８】
更に、山砂も全国体に採掘使用されている。山砂は、花崗岩が自然に崩壊してできたものであり、礫や砂の他にマサ土（0.５１ｍｍ程度、0.０２ｍｍ以下のシルト分も含む）も多く含まれている。そして、商品とする山砂は採取したものを篩分けして砂以上のものとするため、マサ土が大量に排出される。このマサ土の処理が、砕石粉の場合と同様、業界は処理に困っているものである。
【００２９】
本発明では、更に上記来待石や安山岩、花崗岩の粉末同様、廃瓦粉砕品も使用できる。廃瓦は、生産量の数％にも及び、破砕して土壌代替え品等に使用する研究がすすめられているが、吸水率が低いため有効な用途が無いなどの問題がある。そこで、本発明者は、この廃瓦の粉砕品を使用したところ、含水率が低いもの（粉砕した後、雨水等を吸収しないように囲っておいたもの、通常３〜５％）であれば吸水量がある程度あり（１０〜１５％程度まで吸水する）、汚泥類と混合した場合には来待石粉体よりは幾分劣るが、十分に利用可能であることが判明した。但し、粘着力はない。
【００３０】
各粉体の粒度は、砂（２ｍｍ以下）やシルト（0.０２ｍｍ以下）程度とする。粉体の含水率は来待石が５％程度以下、乾燥した安山岩や花崗岩、吸水していない廃瓦が２〜３％程度である。
【００３１】
まず、造粒品について述べると、汚泥類を混合しない場合は、来待石等の粉体の含水率が３０〜４０％になるように水を加えて造粒する（加える水の量は、粉体２０Ｌに対して、２〜５Ｌの割合）。サポニン含有剤はこの水に加えておく。加える量は、サポニンを４％含む原液をそのまま乃至は１００倍までの各種濃度に希釈したものを造粒品に対して１０〜１００％である。
【００３２】
汚泥類を混合する場合、各粉体と汚泥類の混合割合は、含水率９０〜９８％の汚泥類と５０〜８５％の脱水汚泥類とでは異なる。ミキシング装置（コンクリートミキサー類似の装置）に投入して攪拌混合て造粒できる程度の割合とする。通常、粉体と汚泥類の使用割合（重量比）は、造粒品の水分が３０〜４０％になるように重量比で１対1.５〜３の割合で使用する。加えるサポニン含有剤の量は、サポニンを４％含む原液をそのまま乃至は１００倍までの各種濃度に希釈したものを造粒品に対し１〜２０％混合する。
【００３３】
上記何れの場合も、セメントをコーテイングする。コーテイングするセメントの量は、来待石粉体等の重量の５〜３０％、或いは汚泥と来待石粉等の合計重量に対して５〜３０％のセメントを用いる。そして、コーテイングしたら乾燥する。尚、コーテイングしたのち、セメント部分にサポニン含有剤を含浸させると、水に投入した場合、サポニン含有剤の溶出が当初から良好に行われる。
【００３４】
このようにして得られたサポニン含有造粒品は、河川や湖沼、ダム、海等に設置或いは投入すると、数ケ月〜１年或いはそれ以上の長期にわたって徐々に崩壊してサポニン成分の溶出とＳＳ分の補給を行うので、微生物の活性化やヘドロの凝集等に役立つものである。また、グリストラップの油水分離室や受水室、浄化槽や合併処理槽の調整槽部分等に適当量を投入しておくと、１〜数月程度にわたって徐々にサポニン含有剤を放出し、また幾分崩壊するので、液状のものに比べて管理の手間もかからず適切なサポニン濃度の保持が容易に行なえる利点がある。そしてこれらの水処理装置において、油分の分解や悪臭の除去、汚泥の減少等の効果をもたらすものである。また、土壌改良材や植栽土壌として使用した場合も、サポニンを徐々に放出するので、植物の生育や果実の旨味創出に大きな効果をもたらす。
【００３５】
セメントは、汚泥と来待石粉等の合計重量に対して５〜３０％程度使用する。この場合、セメントコ−ティグの厚み（皮膜厚み）は、0.１〜３ｍｍ程度となる。より好ましくは0.５〜２ｍｍ程度である。尚、セメントが付着するのは、造粒物の水分が３０％〜４０％程度の場合である。３０％未満だと付着が十分に行われず４０％を越えると造粒物同志をセメントがくっつけて団子になるので、底質汚泥等と来待石粉末等の造粒物の含水率を調製する必要がある。
【００３６】
セメントにはカルシウムが含まれているが、更に、セメントや粉体にゼオライトや溶融スラグ、貝殻粉砕品あるいは消石灰（水酸化カルシウム）、炭酸カルシウムなどのカルシウム含有資材を１〜１０％程度混合したものを湖底に埋め戻しした場合、カルシウムが湖底汚泥中のリンと反応して不溶性のリン酸カルシウムとなり、脱リンが行われる。また、港湾工事でテトラポットを設置すると貝類が多く集まることが知られているが、こさは、貝類がカルシウムを必要としていることによるが、宍道湖でもカルシウム分が多いとシジミが増殖する可能性がある。特に、水酸化カルシウム（消石灰）は酸性化した河川や土壌の中和剤や凝集剤として広く用いられているが、粉末状であるためこのまま湖面に散布すれば流れてしまう。成形物に混ぜれば、このようなこともなく、徐々に溶解して水中に拡散する。
【００３７】
次に、焼成造粒品の場合について述べる。まず、来待石等の粉体等に水を加えたり、或いはこれら石粉体と汚泥類を混合してミキシング装置（コンクリートミキサー類似の装置）に投入して攪拌混合して造粒する（水分や汚泥類の混合割合は上記の造粒品の場合と同じ）。次いで、素焼き（５００〜９００℃）や本焼き（１１００〜１１８０℃）を行う。ここに言う温度は最高温度を意味する。即ち、常温から徐々に昇温して５００〜９００℃、或いは１１００〜１１８０℃に至り、次いで降温する。この場合の焼成温度を５００〜９００℃、或いは１１００〜１１８０℃と言う。昇温は、、常温から例えば８時間かけて徐々に行い、最高温度になった時点で電源を切る（電気窯の場合）。その後、１０時間程度かけて自然放冷し、３００℃になった時点で窯の蓋を開ける。以上はバッチ式の窯の場合であるが、トンネル窯で連続焼成する場合も、おおよそこの範囲で行う。
【００３８】
そして、得られた焼成品にサポニン含有剤を含浸させる。焼成品は、水を約３０重量％吸収するので、この水の代わりにサポニン含有剤を原液のまま（サポニン濃度が1.９％或いは約４％のもの）或いはこれを１０倍、１００倍等に薄めた液を用いる。
【００３９】
かくして得られたサポニン含有焼成造粒品は、水に入れた場合に徐々にサポニンを放出して、上記サポニン含有造粒品と同様の効果をもたらす。尚、特許文献９に示す特開平７−２７５８５２号公報には、サポニンを木炭に含浸・吸着させることが記載されている。しかし、本願発明者が実験したところ、サポニン含有剤を吸着させた木炭は、水に入れると極短時間にサポニン含有剤を放出してしまい、長期に徐々に放出することは不可能であることが判明した。
【００４０】
次に、液状のサポニン含有剤とは、サポニンを多く含む植物体の抽出液のことである。ここにサポニンとは、植物体に含有される配糖体の一種で、セッケンのように著しくアワ立つコロイド水溶液を作るものの総称であり、多くの植物から見出されている。本発明では用いるサポニンの種類は問わないが、コストや安定供給の点から、植物体中の含有量が多く且つその植物が大量に存在し安定して入手できるものが好ましい。この観点から、キラヤサポニンやユッカ、砂糖大根、なぎいかだ、大豆等から得られるサポニンが好ましい。サポニン含有剤は、植物体から抽出した抽出液（溶媒を含む）をそのまま用いてもよく、それを精製したもの自体でもよい。抽出の方法は通常の方法でよく、水やエタノール等の低級アルコール等で抽出できる。更に、この抽出液を精製したり濃縮したものも使用できるし、液状のものを真空乾燥等、従来公知の方法で粉末にしたものも使用できる。または、植物体の粉砕物を用いてももよい。
【００４１】
この内特に、南米のチリー、ボリビア、ペルー等に自生するシャボンの木（学名：Quilaia saponaria Mol.バラ科）から抽出したキラヤサポニンが好適である。これは、化１の構造を有するキラヤ酸をアグリコン（配糖体の非糖質部分）とするトリテルペン系の配糖体であり化２で表わされたもので、構造及び分析技術が解明されている数少ないサポニンであるし、比較的サポニン含有濃度の高い抽出液が得られることによる。尚、現在市場に供給されているキラヤサポニンは、前述したトリテルペノイド系サポニン1.９％（天然サポニンとして約４％）含有のもの（水やエタノール等の溶媒約７０％、糖類約２０％を含有、イコニン：田代興業株式会社製）や、これを濃縮したトリテルペノイド系サポニンを約４％（天然サポニンとして８％含有、その他溶媒として水が約４４％、エタノールが約１０％、糖類約３０％含有）含有するもの（商品名イコニンＧ：田代興業株式会社製）もある。また、シャボンの木の皮を粉砕したものもある。
【化１】
2010137219.tif 000004
【化２】
2010137219.tif 000005
【００４２】
また、ユッカサポニンは、北アメリカ南部や西インド諸島に産するユッカ種の植物の茎から抽出したもので、ステロイド系サポニンの一種である。現在市場に提供されているものは、抽出液中に約１〜1.５％程度の活性ステロイドサポニンを含有（溶媒約８０％、糖類約９％含有）しており、同様に排水処理に用いられている。ただ、キラヤサポニンに比べて、消臭力は優れるが生物活性能力は幾分劣る。その他砂糖大根から得られるビートサポニン（オレアノール酸の配糖体で、トリテルペノイド系サポニンの一種）も原材料が大量にあるので、安定供給される可能性がある。
【００４３】
本発明で得られる造粒品は、焼成しなくても十分な硬度や耐水性があり、底質汚泥をくみ上げたあとの浚渫した窪みの覆砂や置換材或いは湖底のヘドロ層の覆砂や置換材として十分な使用に耐えるものである。さらに、含有されるサポニンがヘドロを分解するバクテリアの働きを助成するため、ヘドロが減少する効果が大きいのも特徴である。また発明のサポニン含有焼成造粒品も含有するサポニンでヘドロを分解するバクテリアの働きを助成するため、ヘドロが減少する効果が大きい特徴がある。更に、これらサポニン含有造粒品やサポニン含有焼成造粒品は、排水処理剤や水処理剤、土壌改良材、植栽土壌など多くの分野で使用できる優れたものである。特に、我が国は酸性土壌が多く、農地へのカルシウム分の供与が必要になるが、本発明のサポニン含有造粒品や含有焼成造粒品はその点からも優れたものである。
【００４４】
本発明の汚泥造粒品は、地上の処理工場で製造できることは勿論であるが、汚泥が底質汚泥の場合、底質汚泥を船型の水上プラント上に汲み上げてそのまま或いは脱水し、次いで船上で来待石や安山岩、安山岩質凝灰岩、花崗岩の粉体或いは廃瓦粉砕品を加えてミキシング装置で攪拌混合して汚泥類の含水率を低下させるとともに攪拌造粒し、次いでセメントを表面にまぶして乾燥するとともに、得られた乾燥物を湖底などに投入して埋め戻して湖底などのヘドロ層を置換或いは被覆することもできる。この場合、くみ上げた底質汚泥の地上での搬送や造粒した汚泥造粒品を船に乗せて埋め立てや覆砂場所まで運ぶ手間が不要になり、非常に効率的で安価な方法である。また、汲み上げた底質汚泥を来待石等の粉末と直ちに攪拌混合する場合は汚泥から排出する汚水が流出することもなく、湖水を汚さない。尚、成形物をロータリーキルン等で１００℃〜２００℃程度で３０分〜１時間前後低温乾燥すると、成形物の強度を増すとともに天日乾燥に比べて成形から埋め戻しまでの時間を短縮することができる。
【発明の効果】
【００４５】
以上詳述したように、本発明は、来待石等の粉体に水とサポニン含有剤を加えてミキシング装置で攪拌混合して造粒する、或いはこれらの粉体と底質汚泥などの汚泥類を混合し更にサポニン含有剤を加えてミキシング装置で攪拌混合して汚泥類の含水率を低下させるとともに造粒し、次いでセメントを表面にまぶして乾燥したサポニン含有造粒品、或いはこれらの造粒品を乾燥焼成したものにサポニン含有剤を含浸させたサポニン含有焼成造粒品である。また、これらのサポニン含有造粒品やサポニン含有焼成造粒品の使用方法を提供するものである。
【００４６】
従って、
（１）従来、用途がなくて廃棄されていた来待石の粉末や安山岩、花崗岩の砕石粉、廃瓦粉砕品、或いは更に同じく処理に手を焼いている汚泥類を一挙に処理することができる。
（２）しかも、両者に更にサポニン含有剤を加えてミキシング装置や攪拌造粒機で攪拌混合するだけで成形でき、しかもセメントコーティングで固めるので焼成する必要もなく、処理エネルギーを殆ど必要とせず安価な処理方法である。
（３）焼成する場合も、素焼きで低温度での焼成も可能であるうえ、これら焼成品にサポニン含有剤を含浸させるので、サポニンの保持と徐々の放出が可能になる。
（４）比重が１に近いので、湖底泥の覆砂や置換砂に用いると沈降も少なく安定した作用をもたらす。
（５）カルシウム分に富むので、底質汚泥に含まれているリンの除去に効果を発揮する。更に、酸性を示すヘドロの浄化にもなるし、また、シジミなどの貝類が好んで集積する効果もある。
（６）セメントコーティングで固めるので湖底に撒いた場合ｐＨが上昇するが、アルカリ性を好むバクテリアが周囲に集まって底質汚泥の有機物の分解を促進させることもできる。尚、ｐＨは次第に中性に低下する。
（７）サポニンを含有する造粒物や焼成品であるところから、排水処理処理剤や水処理剤、園芸や緑化資材、地下浸透材や透水性舗装の下の路盤材、地盤改良に使用するサンドパイル代替え品などの土木資材などに広く利用できる。特に、酸性土壌の処理にはうってつけである。
などの効果があり、幾分かの手間とコストを掛けるだけで廃棄物の商品化ができ、来待石関連業界や砕石業界、瓦業界にとってまさに救世主となる。とともに、湖底の汚泥処理ができて環境保護に素晴らしい効果をもたらすものである。
【図面の簡単な説明】
【００４７】
【図１】造粒品（ａ）とこれにセメントコーティングをして得たサポニン含有造粒品（ｂ）を示す正面図である。（実施例２）
【図２】焼成品（ａ）にサポニン含有剤を含浸して得たサポニン含有焼成造粒品（ｂ）を示す正面図である。（実施例４）
【図３】実施例３の造粒品と炭破砕品にサポニン含有剤を含浸させたものをガラスコップに入れて水を入れ攪拌した状態の正面図である。（実施例５）
【図４】水と油を入れた洗面器に実施例３の造粒品を入れた状態の断面図である。（実施例６）
【図５】ヘドロ減少実験を示す断面図である。（実施例７）
【図６】アオミドロ減少実験を示す断面図である。（実施例８）
【図７】汚水浄化装置を示す断面図である。（実施例９）
【図８】中海におけるを浚渫した窪地とそこに溜まったヘドロの処理状態を示すもので、（ａ）は窪地にヘドロが溜まった状態の模式図、（ｂ）は窪地のヘドロＨを吸い上げた状態の模式図、（ｃ）は汚泥造粒品Ｏを戻した状態の模式図である。（実施例１０）
【図９】本発明における底質汚泥の処理を水上で行う工程を示す説明図である。（実施例１０）
【図１０】宍道湖の湖底に溜まったヘドロの処理状態を示すもので、（ａ）は宍道湖の中央部湖底の状態を示す模式図、（ｂ）は或る範囲のヘドロ吸い上げた状態の模式図、（ｃ）は吸い上げ箇所及びその周辺に汚泥造粒品を投入した状態の模式図である。（実施例１１）
【図１１】洗面器に水道水と汚泥造粒品を入れ、汚泥造粒品の直上で計ったｐＨの経時変化を示すグラフである。（実施例１２）
【図１２】図８における汚泥造粒品の量の違いによるｐＨの変曲点を１つにまとめたグラフである。（実施例１３）
【図１３】水道水と汚泥造粒品を入れたガラス製金魚鉢の側面に白い析出が付着した状態の正面図である。（実施例１４）
【発明を実施するための形態】
【００４８】
含水率９０〜９８％の脱水湖底汚泥と含水率２〜５％の来待石或いは安山岩や安山岩質凝灰岩、或いは花崗岩の粉体を、水分が３０〜４０％になるように重量比で１対1.５〜３の割合でミキシング装置に投入して、更にサポニン含有剤を原液のまま或いは１０〜１００倍に希釈したものを全体量に対して５〜２０％混合して攪拌混合して造粒したのち、汚泥と来待石粉等の合計重量に対して５〜３０％のセメントを投入してセメントコーティングし、次いで乾燥すること。
【実施例１】
【００４９】
以下、本発明を詳細に説明する。まず、含水率５％の来待粉体の２０Ｌに対し、サポニン含有剤Ｓａｐの原液（サポニン４％含有品）を水に２〜１００倍に薄めたものを３〜５Ｌの割合で混合し（これで、水分３０〜４０％になる）てミキサーに入れ攪拌して直径２〜１０ｍｍ程度の造粒品が得られる。次いで、セメント粉末7.８Ｋｇを徐々に投入してコーティングする。すると、サポニン含有造粒品１４が得られる。この場合のセメントコーティング層の厚みはほぼ１〜2.５ｍｍであった。このサポニン含有造粒品は、サポニンを含有するため、排水処理剤や水処理剤に効果を発揮する。また、園芸や緑化資材、地下浸透材や透水性舗装の下の路盤材、地盤改良に使用するサンドパイル代替え品などの土木資材などにも広く用いることができる。
【実施例２】
【００５０】
また、汚泥を使用する場合、図１（ａ）に示すように、含水率５％の来待粉体１１の２2.０Ｋｇと、下水処理場等で発生する脱水生汚泥（含水率は７０〜８０％程度）１０の１6.０Ｋｇ、更にサポニン含有剤１０Ｌをミキサーに投入して攪拌して直径２〜１０ｍｍ程度の造粒品１２を得る。この場合、含水率は３５％程度である。次いで、これにセメント粉末１３の7.８Ｋｇを徐々に投入してコーティングする。すると、図１（ｂ）のサポニン含有造粒品１４が得られる。この場合のセメントコーティング層の厚みはほぼ１〜2.５ｍｍであった。この汚泥造粒品の用途も上記同様である。
【実施例３】
【００５１】
実施例１、又は実施例２で得られたサポニン含有造粒品を乾燥させた後、２倍に薄めたサポニン含有剤を重量で約２０％含浸させる。
【実施例４】
【００５２】
来待石等の粉体等に水を加えたり、或いはこれら石粉体と汚泥類を混合してミキシング装置（コンクリートミキサー類似の装置）に投入して攪拌混合して造粒する（水分や汚泥類の混合割合は実施例２の造粒品の場合と同じ）。次いで、素焼き（５００〜９００℃）や本焼き（１１００〜１１８０℃）を行う。ここに言う温度は最高温度を意味する。即ち、常温から徐々に昇温して５００〜９００℃、或いは１１００〜１１８０℃に至り、次いで降温する。この場合の焼成温度を５００〜９００℃、或いは１１００〜１１８０℃と言う。昇温は、常温から例えば８時間かけて徐々に行い、最高温度になった時点で電源を切る（電気窯の場合）。その後、１０時間程度かけて自然放冷し、３００℃になった時点で窯の蓋を開ける。以上はバッチ式の窯の場合であるが、トンネル窯で連続焼成する場合も、おおよそこの範囲で行う。
【００５３】
得られた焼成品（１５）（図２（ａ））にサポニン含有剤Ｓａｐを含浸させて、サポニン含有焼成造粒品（１６）（図２（ｂ））を得る。焼成品は、水を約３０重量％吸収するので、この水の代わりにサポニン含有剤を原液（サポニン濃度が1.９％或いは約４％のもの）を１０倍に薄めた液を用いる。尚、サポニン含有造粒品の場合、コーティングするセメント層の厚みが厚いほどサポニンが溶出しにくい。これをカバーするために、セメント層にサポニン含有剤を含浸させるとよい。サポニンが一番出やすいのは、実施例４のサポニン含有焼成造粒品である。
【実施例５】
【００５４】
（サポニン溶出試験）
実施例１で得られたサポニン含有造粒品の大粒（径が１ｃｍ位のもの）と小粒（径が２ｍｍ位のもの）のものと、実施例４（来待石粉のみを使用）で得られた径が５ｍｍ位のサポニン含有焼成造粒品１６、それに炭１７の破砕品（２〜１０ｍｍ）に一昼夜サポニン液（原液を１０倍希釈）を含浸・吸着させたものについて、溶出試験を行った。結果を、表２に示す。図３には、サポニン含有焼成造粒品（図３（ａ））と炭（図３（ｂ））のみを示すが、何れも試料は２０ｇとしカラスコップ１８に水１９を８分目程入れて、箸２０で攪拌した。尚、炭は軽いためにプラスチックネット２１に充填して使用した。
【表２】
2010137219.tif 000006
【００５５】
低濃度のサポニン量を測定することはできないが、箸などで攪拌して小さい泡が発生したら大体２〜５ppm 程度の濃度とされている。炭の場合、水に入れた直後から物凄い泡が発生して迅速にサポニンが溶出していることが分かる。そして、５日後には、殆ど泡が生じなくなっている。これでは、長期に渡って徐々にサポニンを溶出させる目的は達成できない。
【００５６】
これに対し、実施例１や実施例４の場合２４時間後に泡が４〜５個生じるが直ぐ消失し、５〜６日で１〜２個乃至４〜１０個程度の泡が残る。即ち、４〜５日目位から水中に２〜３ppm 程度のサポニンが溶出してきたことを示す。１ケ月位すると、実施例１、４の造粒物では、攪拌により泡が多く出て、サポニン濃度としては２〜３ppm 程度が溶出しているものと思われる。炭は、途中で水洗して水換えしたため、泡は殆どでなくなった。サポニン成分は出尽くしたものと思われる。
【実施例６】
【００５７】
（油の乳化試験）
次に、実施例４で得られた焼成品１６（来待石粉１００％）１Ｌにサポニン含有剤Ｓａｐ原液を３００ｇ含浸させたものを、図４に示すように洗面器２２に２Ｌの水１９と５００ｃｃの油２３を入れたものに、１００ｇ、２００ｇ、３００ｇずつ入れて４０日放置しておいた。その結果、１００ｇ入れたものは殆ど乳化が見られなかったが、２００ｇ入れたものは少し乳化し、３００ｇ入れたものはほぼ完全に乳化した。これは、焼成品からしみ出たサポニンが油を乳化させるに十分な量であることの査証である。
【実施例７】
【００５８】
（ヘドロの減少試験）
図５（ａ）に示すように、プラスチック容器２４に、ヘドロ（水分５０〜６５％）２５を６００ｃｃ入れ、サポニン含有剤（イコニンＧ）２６の１％液５０ｍＬをその上に加え、約３ケ月間放置しておいたところ、ヘドロの量が約１／３に減少していた。
【００５９】
次に、図５（ｂ）に示すように、同じくプラスチック容器２４に、ヘドロ（水分５０〜６５％）２５を６００ｃｃ入れ、その上に、実施例４で得られたサポニン含有焼成造粒品１６（イコニンＧ１％液を１0.１％吸着させたもの）を５００ｇ置いておいたところ、約４ケ月でベドロの量が１／２に減少していた。これは、サポニン含有焼成造粒品１６から溶出したサポニンが、ヘドロを分解したものと思われる。
【実施例８】
【００６０】
（アオミドロの抑制実験）
図６は、アオミドロの抑制実験を行った結果を示す。まず、図６の（ａ）に示すように、容量１０Ｌの容器２７に水１９を入れて葦２８を植えておいたところ、数ケ月で大量のアオミドロ２９の発生を見た。水も濁って来た。そこで、図６の（ｂ）に示すように、葦２８を植えていてアオミドロが発生している別の容器３０に、実施例７と同じサポニン含有焼成造粒品１６を２Ｌ投入して、３ケ月放置しておいたところ、アオミドロが減少し、水の透明度も抜群に良くなった。また、図（ａ）の容器２７の底には底泥があったが、容器３０の底の底泥は消化されて、砂質土が残っていた。
【実施例９】
【００６１】
（汚水の浄化実験）
図７に示すように、浄化槽３１に深さ１／４程度まで実施例７と同じサポニン含有焼成造粒品１６を入れて汚水３２をサポニン含有焼成造粒品１６に接触通過させたところ、排水（処理水）３３の透明度が非常に良くなり、浄化槽３１の壁に藻の発生も見られなかった。
【実施例１０】
【００６２】
次に、底質汚泥の置換状態の一例を示す。図８は中海の浚渫した窪地Ｋとそこに溜まったヘドロＨの処理状態を示すもので、（ａ）は窪地ＫにヘドロＨがたまった状態を示す模式図、（ｂ）はヘドロＨを吸い上げた状態の模式図、（ｃ）はサポニン含有汚泥造粒品Ｏを戻した状態の模式図である。尚、汚泥造粒品Ｏの量は、ヘドロＨの量の２〜３倍になるので、窪地Ｋは浅くなる。
【００６３】
次に、底質汚泥の処理の一例を示す。図９は湖上で底質汚泥を処理する船型の水上プラント４０を示す。この水上プラント４０には、来待石粉体や安山岩粉体等石粉の保管庫４２、セメント粉体の保管庫４３、ミキシング装置４４とセメントコーティング用ミキシング装置４５、造粒品乾燥用のロータリーキルン４６、底質汚泥バキューム装置４７、底質汚泥置き場４８、乾燥した汚泥造粒品の置き場４９がそれぞれ設けられている。Ｓａｐはサポニン含有剤を示す。
【００６４】
まず、底質汚泥バキューム装置４７で吸い上げられた底質汚泥５０（図１のＨ）は、そのままミキシング装置４４に投入される。或いは、底質汚泥を底質汚泥置き場４８に置いて脱水して含水率を低減させるようにしてもよい。次いで、底質汚泥５０と来待石等の粉末５１を１対２〜３の割合で更にサポニン含有剤Ｓａｐをミキシング装置４４に投入し、２０〜３０分間攪拌して２〜１０ｍｍ程度の造粒品５２を得る。ミキシング装置４４にかえて、攪拌造粒機を用いれば、５〜１０分間程度で造粒できる。続いて、この造粒品５２をセメントコーティング用ミキシング装置４５に投入し、底質汚泥と来待石分等の総重量の１０〜２５％セメント粉体５３を徐々に投入し５分間かけてコーティングしてコーティング造粒品１４を得る。次いで、ロータリーキルン４６で乾燥して汚泥造粒品（人工砂礫）５５（図８のＯ、実施例２の１４）が得られる。この人工砂礫５５を、底質汚泥５０を吸い上げて窪んだ箇所（図８のＫ）に投入して、該箇所の被覆や置換を行う。
【００６５】
これにより、底質汚泥（ヘドロ）の処理が連続して行なうことが可能となる。また、処理中、汚濁が防がれる。
【実施例１１】
【００６６】
図１０（ａ）は宍道湖の中央部湖底の状態を示す模式図で、湖底（Ｓ）の上に２０〜４０ｃｍもの厚みのヘドロＨが堆積している。このヘドロＨを或る範囲にわたって、実施例２に示す船型の水上プラント４０により図１０（ｂ）のように吸い上げ（Ｓ）、得られた汚泥造粒品（人工砂礫）５５（図８のＯ）を、図８（ｃ）と同様に吸い上げ箇所（Ｓ）及びその周辺に投入してヘドロの覆砂或いはヘドロの置換を行う場合である。
【実施例１２】
【００６７】
実施例２において、底質汚泥５０と来待石等の粉末５１の総重量に対して、２％のシジミ殻粉末を混合して造粒した汚泥造粒品を、宍道湖中央部のヘドロ層上に散布したところ、シジミ貝が集積増殖するのが、見られた。
【実施例１３】
【００６８】
本発明のサポニン含有造粒品は、セメントでコーティングしているので、湖底に投入した場合、しじみの集積やヘドロのリン吸着には好影響を与えるが、湖水のｐＨを上昇させて環境に悪影響を及ぼすおそれがある。そこで、図１１に示すような実験を行った。即ち、図１１の右下に示すように、洗面器３４に２０００ｃｃの水道水（ｐＨ7.６）１９を入れ、その底に、実施例２で得られた汚泥造粒品１４（セメント２０％コーティング）を入れ、その直上でのｐＨを測定した。図１１のＰＨ変化曲線のグラフがその結果であるが、４〜２０日位でｐＨは低下を始めた（各グラフの□の位置）。尚、ここで2.５％〜１2.５％とは、水２０００ｃに対する汚泥造粒品の容量比である。また、セメント造粒物とは、セメントのみを用いて造粒したものである（対水道水容量比2.５％）。そして、セメント造粒物の場合、ｐＨの低下は見られない。この結果から分かるように、水道水の１／１０もの量の汚泥造粒品１４でも３０日をすぎるとｐＨが１０程度に低下しているので、湖底に少々の量の汚泥造粒品１４を散布しても、湖水のｐＨが上昇することは殆ど考えられない。逆に、底質汚泥（ヘドロ）は腐敗していて酸性化しており、これの中和にもなる。尚、来待石粉末焼成品のｐＨは、同様にして測定したところ、当所ｐＨ9.０程度であったが、時間が経過しても、8.０〜8.５程度で変化は殆ど見られなかった。尚、キラヤサポニンのppm は6.５〜7.０程度である。
【００６９】
図１２は、図１１のｐＨを示す各グラフが変曲する点（□）のｐＨと、水道水１７に対する汚泥造粒品１４の容量割合を示すグラフである。尚、底質汚泥はｐＨが７以下（酸性）であり、本発明品を投下することにより水質悪化を防止できるものである。
【実施例１４】
【００７０】
図１３に示すように、ガラス製金魚鉢３５に水道水１９を２０００ｃｃ入れ、実施例１３と同様の容量で同様の汚泥造粒品１４（セメント２０％コーティング）を入れて観察したところ、１０日程度を経過すると何れの金魚鉢にも、その側面に白い析出物３６が付着するのが見られた。析出物の量は、汚泥造粒品１４の量が多い程多かった。この白いものは、汚泥造粒品１４から溶けだしたカルシウム分であることが判明した。
【産業上の利用可能性】
【００７１】
処理が問題になっている来待石や安山岩、安山岩質凝灰岩粉体更には底質汚泥や下水処理汚泥にサポニン含有剤を加えて造粒したものにセメントコーティングしたり、これらの焼成物にサポニン含有剤を含浸させることにより、サポニン徐放性の造粒品を得る。得られた造粒品は、水処理剤や湖底や池底などに投入・埋め戻して湖底や池底などのヘドロ層を置換或いは被覆するために用いたり、排水処理剤や土壌改良材や埋め立て材として使用できる。
【符号の説明】
【００７２】
１０    脱水生汚泥
１１    来待粉体
１２    造粒品
１３    セメント粉末
１４    サポニン含有造粒品
１５    焼成品
１６    サポニン含有焼成造粒品
１７    炭
１８    カラスコップ
１９    水（水道水）
２０    箸
２１    プスチックネット
２２    洗面器
２３    油
２４    プラスチック容器
２５    ヘドロ
２６    サポニン含有剤（イコニンＧ）
２７    容器
２８    葦
２９    アオミドロ
３０    別の容器
３１    浄化槽
３２    汚水
３３    排水（処理水）
３４    洗面器
３５    ガラス製金魚鉢
３６    白い析出物
４０    船型の水上プラント
４２    来待石粉体や安山岩粉体等石粉の保管庫
４３    セメント粉体の保管庫
４４    ミキシング装置
４５    セメントコーティング用ミキシング装置
４６    造粒品乾燥用のロータリーキルン
４７    底質汚泥バキューム装置
４８    底質汚泥置き場
４９    乾燥した汚泥造粒品の置き場
５０    底質汚泥
５１    来待石等の粉末
５２    造粒品
５３    セメント粉体
５５    汚泥造粒品（人工砂礫）
Ｋ    窪地
Ｈ    ヘドロ
Ｏ    サポニン含有汚泥造粒品
Ｓ    吸い上げ箇所
Ｓａｐ  サポニン含有剤
【図１】
2010137219.tif 000007
【図２】
2010137219.tif 000008
【図３】
2010137219.tif 000009
【図４】
2010137219.tif 000010
【図５】
2010137219.tif 000011
【図６】
2010137219.tif 000012
【図７】
2010137219.tif 000013
【図８】
2010137219.tif 000014
【図９】
2010137219.tif 000015
【図１０】
2010137219.tif 000016
【図１１】
2010137219.tif 000017
【図１２】
2010137219.tif 000018
【図１３】
2010137219.tif 000019